(57)【要約】      （修正有）【課題】優れた機械的強度を有し、かつ優れた粉体流動性を付与可能なオレフィン系重合体組成物粉体の提供。【解決手段】融点２０〜１００℃のオレフィン系ゴム状重合体（Ａ）と融点１００〜１５０℃の結晶性オレフィン系樹脂（Ｂ）とからなるオレフィン系重合体組成物であって、平均直径が１〜１０００μｍであり、平均のアスペクト比（長さ／直径）が１〜１０であるオレフィン系重合体粉体、及び更に非晶性オレフィン系重合体（Ｃ）を含有するオレフィン系重合体組成物からなるオレフィン系重合体組成物粉体。【選択図】なし【特許請求の範囲】
【請求項１】
融点２０〜１００℃のオレフィン系ゴム状重合体（Ａ）と融点１００〜１５０℃の結晶性オレフィン系樹脂（Ｂ）とからなるオレフィン系重合体組成物であって、平均直径が１〜１０００μｍであるオレフィン系重合体粉体。
【請求項２】
平均のアスペクト比（長さ／直径）が１〜１０である請求項１に記載のオレフィン系重合体粉体。
【請求項３】
ＪＩＳ  Ｋ７２１０規定（２３０℃、２．１６ｋｇｆ荷重）の（Ａ）成分及び（Ｂ）成分のメルトフローレート（ＭＦＲ）が、１０〜１０００ｇ／１０分である請求項１または２に記載のオレフィン系重合体粉体。
【請求項４】
さらに、非晶性オレフィン系重合体（Ｃ）を含有するオレフィン系重合体組成物からなる請求項１〜３のいずれかに記載のオレフィン系重合体組成物粉体。
【請求項５】
（Ａ）成分がエチレンと炭素数３〜２０のα−オレフィンを含有する、メタロセン触媒を用いて製造されたエチレン・α−オレフィン共重合体である請求項１〜４のいずれかに記載のオレフィン系重合体組成物粉体。
【請求項６】
（Ｂ）成分が、プロピレン系樹脂である請求項１〜５のいずれかに記載のオレフィン系重合体組成物粉体。
【請求項７】
（Ｃ）成分が、メタロセン触媒を用いて製造された請求項１〜６のいずれかに記載のオレフィン系重合体組成物粉体。
【請求項８】
溶融押出機で溶融後、水中カット法で製造することを特徴とする、請求項１〜７のいずれかに記載のオレフィン系重合体組成物粉体の製造方法。
【発明の詳細な説明】
【技術分野】
【０００１】
本発明は、オレフィン系重合体組成物粉体に関するものである。更に詳しくは、優れた機械的強度を有し、かつ優れた粉体流動性を付与可能なオレフィン系重合体組成物に関するものである。
【背景技術】
【０００２】
自動車内装部品等の表皮材は、エラストマー組成物を冷凍粉砕する等の機械的粉砕により得られた熱可塑性エラストマー粉体を、粉末成形することにより製造される。
しかしながら、従来の熱可塑性エラストマー粉体は、形状が複雑であるために粉体流動性が劣り、複雑な形状の成形体のエッジ部分にピンホールや欠肉が生じるという問題があった。
一方、特定の溶融特性及び特定の性状を有する熱可塑性エラストマー粉体を製造する方法として、溶剤処理法、ストランドカット法、ダイフェースカット法（水中カット法）（例えば、特許文献１〜３参照。）が知られているが、粉体の流動特性が不十分であるために、このような製造法により得られた熱可塑性エラストマー粉体は、必ずしも市場では満足されていない。
【特許文献１】特開平８−２２５６５４号公報
【特許文献２】特開平１０−８１７９３号公報
【特許文献３】特開２００３−７１８３３号公報
【発明の開示】
【発明が解決しようとする課題】
【０００３】
本発明は、このような現状に鑑み、上記のような問題点のない、即ち優れた機械的強度と粉体流動性を有するオレフィン系重合体組成物粉体を提供することを目的とするものである。
【課題を解決するための手段】
【０００４】
本発明者は、機械的強度と粉体流動性に優れたオレフィン系重合体組成物粉体を鋭意検討した結果、特定のポリマーの組み合わせた特定の粉体形状であることにより、驚くべきことに機械的強度を保持しつつ、粉体流動性を飛躍的に向上せしめることを見出し、本発明を完成した。
即ち本発明は、融点２０〜１００℃のオレフィン系ゴム状重合体（Ａ）と融点１００〜１５０℃の結晶性オレフィン系樹脂（Ｂ）とからなるオレフィン系重合体組成物であって、平均直径が１〜１０００μｍであり、平均のアスペクト比（長さ／直径）が１〜１０であるオレフィン系重合体粉体、及び更に非晶性オレフィン系重合体（Ｃ）を含有するオレフィン系重合体組成物からなるオレフィン系重合体組成物粉体を提供するものである。
【発明の効果】
【０００５】
本発明のオレフィン系重合体組成物粉体は、機械的強度と粉体流動性に優れている。
【発明を実施するための最良の形態】
【０００６】
以下、本発明に関して具体的に説明する。
本発明の組成物は、特定の融点を有するオレフィン系ゴム状重合体（Ａ）と特定の融点を有する結晶性オレフィン系樹脂（Ｂ）とからなる、特定の形状のオレフィン系重合体組成物粉体である。
ここで、（Ａ）成分は融点が２０〜１００℃に存在することが重要であり、好ましくは４０〜９０℃、更に好ましくは５０〜９０℃である。一般にオレフィン系ゴム状重合体自体は機械的強度、耐熱性、耐油性に劣るために、架橋することにより上記特性の向上を図っている。しかし、粉体成形、スラッシュ成形において架橋ゴムは溶融することが困難であり、成形上の問題を抱えていた。本発明者はオレフィン系ゴム状重合体が特定の融点を有することにより、機械的強度、耐熱性、耐油性が飛躍的に向上することを見出した。
【０００７】
また、（Ｂ）成分は融点が１００〜１５０℃に存在することが重要であり、好ましくは１２０〜１５０℃、更に好ましくは１２０〜１４０℃である。（Ｂ）成分が上記範囲にある場合は成形体の柔軟性が向上することを見出した。
そして、上記組成物が溶融状態で裁断されて得られた粉体であり、その平均直径が１〜１０００μｍであり、好ましくは１０〜１０００μｍ、より好ましくは１０〜５００μｍである。またその平均のアスペクト比（長さ／直径）が１〜１０であり、好ましくは１〜６、より好ましくは１〜４である場合には極めて優れた粉体流動性が発現することを見出し、本発明を完成した。
【０００８】
以下に本発明の各成分について詳細に説明する。
（Ａ）成分
本発明において、融点２０〜１００℃のオレフィン系ゴム状重合体（Ａ）は、例えば、ポリブタジエン、ポリ（アクリロニトリル−ブタジエン）等のジエン系ゴム及び該ジエン系ゴムを水素添加した飽和重合体ゴム（水素添加共重合体ゴム）、イソプレンゴム、クロロプレンゴム、エチレン−プロピレ共重合体、エチレン−オクテン共重合体、エチレン−プロピレンン−ジエンモノマー三元共重合体（ＥＰＤＭ）等のエチレン・α−オレフィン共重合体等の非架橋ゴム、並びに上記ゴム成分を含有する熱可塑性エラストマー等を挙げることができる。
【０００９】
また（Ａ）成分は、ガラス転移温度（Ｔｇ）が−１０℃以下であることが好ましい。
そして、（Ａ）成分の１００℃で測定したムーニー粘度（ＭＬ）（ＩＳＯ  ２８９−１９８５（Ｅ）準拠）は、２０〜１５０が好ましく、更に好ましくは５０〜１２０である。
本発明において（Ａ）の中で好ましい。重合体の一つはエチレン・α−オレフィン共重合体であり、エチレンおよび炭素数が３〜２０のα−オレフィンとの共重合体が更に好ましい。α−オレフィンとして、例えばプロピレン、ブテン−１、ペンテン−１、ヘキセン−１、４−メチルペンテン−１、ヘプテン−１、オクテン−１、ノネン−１、デセン−１、ウンデセン−１、ドデセン−１等が挙げられる。中でもヘキセン−１、４−メチルペンテン−１、オクテン−１が好ましく、特に好ましくは炭素数３〜１２のα−オレフィンであり、とりわけプロピレン、ブテン−１、オクテン−１が最も好ましい。
【００１０】
また、（Ａ）成分は必要に応じて、不飽和結合を有する単量体を含有することができ、例えば、ブタジエン、イソプレン等の共役ジオレフィン、１,４−ヘキサジエン等の非共役ジオレフィン、ジシクロペンタジエン、ノルボルネン誘導体等の環状ジエン化合物、及びアセチレン類が挙げられる。とりわけエチリデンノルボルネン（ＥＮＢ）、ジシクロペンタジエン（ＤＣＰ）が最も好ましい。
本発明において（Ａ）成分の好ましい共重合体の一つであるエチレン・α−オレフィン共重合体（以下、（Ａ）のエチレン・α−オレフィン共重合体という。）は、公知のメタロセン系触媒を用いて製造することが好ましい。
【００１１】
一般にはメタロセン系触媒は、チタン、ジルコニウム等のＩＶ族金属のシクロペンタジエニル誘導体と助触媒からなり、重合触媒として高活性であるだけでなく、チーグラー系触媒と比較して、得られる重合体の分子量分布が狭く、共重合体中のコモノマーである炭素数３〜２０のα−オレフィンの分布が均一である。
本発明において用いられる（Ａ）のエチレン・α−オレフィン共重合体は、α−オレフィンの共重合比率が１〜６０重量％であることが好ましく、更に好ましくは１０〜５０重量％、最も好ましくは２０〜４５重量％である。α−オレフィンの共重合比率は組成物の硬度、引張強度等の観点から６０重量％以下が好ましく、一方、柔軟性、機械的強度の観点から１重量％以上が好ましい。
【００１２】
（Ａ）のエチレン・α−オレフィン共重合体の密度は、０．８〜０．９ｇ／ｃｍ３の範囲にあることが好ましい。この範囲の密度を有するエチレン・α−オレフィン共重合体を用いることにより、柔軟性に優れ、硬度の低い本発明の熱可塑性エラストマー組成物を得ることができる。
本発明にて用いられる（Ａ）のエチレン・α−オレフィン共重合体は、長鎖分岐を有していることが望ましい。長鎖分岐が存在することで、機械的強度を落とさずに、共重合されているα−オレフィンの比率（重量％）に比して、密度をより小さくすることが可能となり、低密度、低硬度、高強度のエチレン・α−オレフィン共重合体を得ることができる。長鎖分岐を有するエチレン・α−オレフィン共重合体としては、米国特許明細書第５２７８２７２号明細書等に記載されている。
【００１３】
また、（Ａ）のエチレン・α−オレフィン共重合体は、室温以上に熱天秤（ＤＳＣ）の融点ピークを有することが望ましい。融点ピークを有するとき、融点以下の温度範囲では形態が安定しており、取扱い性に優れ、ベタツキも少ない。
また、本発明にて用いられる（Ａ）のエチレン・α−オレフィン共重合体のメルトインデックスは、０．０１〜１００ｇ／１０分（１９０℃、２．１６ｋｇ荷重（０．２１２Ｐａ））の範囲のものが好ましく用いられ、更に好ましくは０．２〜１０ｇ／１０分である。本発明の熱可塑性エラストマー組成物の架橋性の観点から１００ｇ／１０分以下が好ましく、また、流動性、加工性の観点から０．０１ｇ／１０分以上が好ましい。
本発明にて用いられる（Ａ）は、複数の種類のものを混合して用いても良い。そのような場合には、加工性のさらなる向上を図ることが可能となる。
本発明において、（Ａ）中に占めるポリスチレン換算分子量が１５万以下の該重合体の割合が３０重量％以下であることが好ましく、より好ましくは２５％以下、更に好ましくは２０％以下、最も好ましくは１５％以下、極めて好ましくは１０％以下である。上記割合が３０％以下の場合には、機械的強度及び耐油性が向上する。
【００１４】
（Ｂ）成分
本発明において、融点１００〜１５０℃の結晶性オレフィン系樹脂（Ｂ）は、エチレン系またはプロピレン系樹脂等の炭素数２〜２０であるエチレン及び／またはα−オレフィンの単独もしくは二種以上を含有する共重合樹脂であり、特にプロピレン系樹脂が好ましい。
本発明で最も好適に使用されるプロピレン系樹脂を具体的に示すと、ホモのアイソタクチックポリプロピレン、プロピレンとエチレン、ブテン−１、ペンテン−１、ヘキセン−１等の他のα−オレフィンとのアイソタクチック共重合樹脂（ブロック、ランダムを含む。）等が挙げられる。
本発明において、（Ｂ）成分の中でも、（Ｂ−１）エチレンとプロピレンとのランダム共重合樹脂等のプロピレン系ランダム共重合樹脂が好ましい。
【００１５】
（Ｂ−１）の中で最も好ましいプロピレンを主体としたα−オレフィンとのランダム共重合樹脂は、高圧法、スラリー法、気相法、塊状法、溶液法等で製造することができ、重合触媒としてZiegler-Natta触媒、シングルサイト、メタロセン触媒が好ましい。特に狭い組成分布、分子量分布が要求される場合には、メタロセン触媒を用いたランダム共重合法が好ましい。
ランダム共重合樹脂の具体的製造法は、欧州特許０９６９０４３Ａ１または米国特許５１９８４０１号明細書に開示されており、液状プロピレンを攪拌機付き反応器に導入した後に、触媒をノズルから気相または液相に添加する。次いで、エチレンガスまたはα−オレフィンを反応器の気相または液相に導入し、反応温度、反応圧力をプロピレンが還流する条件に制御する。重合速度は触媒濃度、反応温度で制御し、共重合組成はエチレンまたはα−オレフィンの添加量により制御する。
【００１６】
また、本発明にて好適に用いられるオレフィン系樹脂のメルトインデックスは、０．１〜１００ｇ／１０分（２３０℃、２．１６ｋｇ荷重（０．２１２Ｐａ））の範囲のものが好ましく用いられる。熱可塑性エラストマー組成物の耐熱性、機械的強度の観点から１００ｇ／１０分以下であることが好ましく、また、流動性、成形加工性の観点から０．１ｇ／１０分以上が好ましい。
本発明において、（Ａ）成分と（Ｂ）成分からなる組成物１００重量部中の各成分は、（Ａ）が１〜９９重量％が好ましく、更に好ましくは１０〜８０重量％、最も好ましくは２０〜７０重量％であり、（Ｂ）が１〜９９重量％が好ましく、更に好ましくは９０〜２０重量％、最も好ましくは８０〜３０重量％である。上記範囲内では、粉体流動性と機械的強度のバランスが向上する。
【００１７】
（Ｃ）成分
本発明において、非晶性オレフィン系重合体（Ｃ）は、エチレン系またはプロピレン系重合体等の炭素数２〜２０であるエチレン及び／またはα−オレフィンの単独もしくは二種以上を含有する共重合重合体であり、特にプロピレン系重合体が好ましい。
上記（Ｃ）非晶性オレフィン系重合体は、示差走査熱量計（ＤＳＣ）で測定した場合の１Ｊ／ｇ以上の結晶融解ピーク及び結晶化ピークのいずれも有しない点が特徴である。（Ｂ）と（Ｃ）は結晶融解ピーク及び結晶化ピークの有無で判断される。
本発明における上記（Ｃ）非晶性オレフィン系重合体の中で最も好適に使用されるプロピレン系重合体を具体的に示すと、ホモのポリプロピレン、プロピレンとエチレン、ブテン−１、ペンテン−１、ヘキセン−１等の他のα−オレフィンとの共重合体等が挙げられる。
また（Ｂ−１）は、分子量分布不均一指数Ｍｗ／Ｍｎ（重量平均分子量／数平均分子量）が５以下好ましく、更に好ましくは３．５以下である。このような条件を満足させるためには通常、メタロセン触媒を用いて重合することが好ましく、例えば特開平９−３０９９８２号公報に触媒構造や重合方法が開示されている。
【００１８】
そして、本発明にて好適に用いられるオレフィン系重合体のメルトインデックスは、０．１〜１００ｇ／１０分（２３０℃、２．１６ｋｇ荷重（０．２１２Ｐａ））の範囲のものが好ましく用いられる。熱可塑性エラストマー組成物の耐熱性、機械的強度の観点から１００ｇ／１０分以下であることが好ましく、また、流動性、成形加工性の観点から０．１ｇ／１０分以上が好ましい。
本発明の樹脂成分において、（Ｂ）成分に加えて、その他の熱可塑性樹脂を配合することができ、（Ａ）（Ｂ）（Ｃ）と分散し得るものであればとくに制限はない。たとえば、ポリスチレン系、ポリフェニレンエーテル系、ポリ塩化ビニル系、ポリアミド系、ポリエステル系、ポリフェニレンスルフィド系、ポリカーボネート系、ポリメタクリレート系等の単独もしくは二種以上を混合したものを使用することができる。
【００１９】
本発明において、（Ａ）と（Ｂ）とからなる組成物１００重量部に対して、その他の熱可塑性樹脂は、１〜９９重量部が好ましく、更に好ましくは１０〜９０重量部、最も好ましくは２０〜８０重量部である。
本発明において、（Ａ）と（Ｂ）からなる該ゴム組成物は、別個の（Ａ）と（Ｂ）を押出機で溶融混合したものであっても良いし，また（Ａ）と（Ｂ）を重合時に製造した重合型オレフィン系架橋性ゴム組成物であっても良い。このような重合型オレフィン系架橋性ゴム組成物は、オレフィン系ゴムの分散相とオレフィン系樹脂の連続相からなる重合法によって製造された熱可塑性エラストマーである。通常は多段重合法により製造される。
【００２０】
本発明において、多段重合法とは、重合が１回で終了するのではなく、２段階以上の多段重合を行うことにより、複数の種類のポリマーを連続して製造することができる重合法を意味し、機械的な手法を用いて異種類のポリマーからなる混合樹脂を得るところの通常のポリマーブレンド法とは異なる手法である。
多段重合法によって得られるオレフィン系架橋性ゴム組成物は、反応器中で（１）ハードセグメントと、（２）ソフトセグメントとが二段階以上で多段重合されてなる共重合体である。（１）ハードセグメントとしては、プロピレン単独重合体ブロックや、あるいはプロピレンとα−オレフィンとの共重合体ブロックが代表的であり、例えばプロピレン／エチレン、プロピレン／１−ブテン、プロピレン／エチレン／１−ブテン等の二元または三元共重合体ブロックが挙げられる。また（２）ソフトセグメントとしては、エチレン単独重合体ブロックおよびエチレンとα−オレフィンとの共重合体ブロックが代表的であり、例えばエチレン／プロピレン、エチレン／１−ブテン、エチレン／プロピレン／１−ブテン等の二元または三元共重合体ブロックが挙げられる。
【００２１】
（Ｄ）成分
本発明において、必要に応じて（Ｄ）軟化剤、ポリオルガノシロキサン、結晶性向上剤から選ばれる剤を含有することができる。
上記軟化剤は、パラフィン系、ナフテン系、芳香族系などの炭化水素からなるプロセスオイルが好ましい。とりわけ、パラフィン系炭化水素主体またはゴムとの相容性の観点からナフテン系炭化水素主体のプロセスオイルが好ましい。熱・光安定性の観点から、プロセスオイル中の芳香族系炭化水素の含有量については、ＡＳＴＭ  Ｄ２１４０−９７規定の炭素数比率で１０％以下であることが好ましく、更に好ましくは５％以下、最も好ましくは１％以下である。
【００２２】
これらの軟化剤は組成物の硬度、柔軟性の調整用に、（Ａ）と（Ｂ）の合計１００重量部に対して、５〜５００重量部、好ましくは１０〜１５０重量部用いる。上記範囲内では柔軟性と耐ブリード性のバランスが優れる。
本発明において、必要に応じて添加可能な（Ｄ）ポリオルガノシロキサンは、耐磨耗性を向上させる成分であり、ＪＩＳ−Ｋ２４１０規定の２５℃における動粘度が５０００センチストークス（５×１０−３ｍ２／ｓｅｃ）以上であることが好ましい。
上記ポリオルガノシロキサンは、粘調な水飴状からガム状の様態であり、アルキル、ビニル及び／またはアリール基置換シロキサン単位を含むポリマーであれば特に制約されない。その中でもポリジメチルシロキサンが最も好ましい。
【００２３】
本発明に用いられるポリオルガノシロキサンの動粘度（２５℃）は、５０００ＣＳ（５×１０−３ｍ２／ｓｅｃ）以上であり、更に好ましくは、１万ＣＳ（１×１０−２ｍ２／ｓｅｃ）以上１０００万（１０ｍ２／ｓｅｃ）未満、最も好ましくは５万ＣＳ（０．０５ｍ２／ｓｅｃ）以上２００万（２ｍ２／ｓｅｃ）未満である。
本発明において、ポリオルガノシロキサンの添加量は、（Ａ）と（Ｂ）との合計１００重量部に対して、０．０１〜２０重量部であることが好ましく、更に好ましくは０．１〜１０重量部、最も好ましくは０．５〜５重量部である。
本発明において、必要に応じて添加可能な（Ｄ）結晶性向上剤は、高温の圧縮永久歪または機械的強度等の高温ゴム特性を向上させるための成分であり、リン酸エステル塩系、ソルビトール系、カルボン酸塩系で分類される結晶核剤、または無機フィラーが代表的である。
【００２４】
上記結晶核剤の具体例として、リン酸２、２’−メチレンビス（４，６−ジ−ｔ−ブチルフェニル）ナトリウム、ビス（ｐ−メチルベンジリデン）ソルビトール、ビス（ｐ−エチルベンジリデン）ソルビトール等を挙げることができる。  また上記無機フィラーの具体例として、酸化アルミニウム、酸化鉄、酸化チタン、酸化マンガン、酸化マグネシウム、酸化ジルコニウム、酸化亜鉛、酸化モリブデン、酸化コバルト、酸化ビスマス、酸化クロム、酸化スズ、酸化アンチモン、酸化ニッケル、酸化銅、酸化タングステン等の単体または、それらの複合体（合金）、水酸化アルミニウム、水酸化マグネシウム、ドロマイト、ハイドロタルサイト、ゼオライト、水酸化カルシウム、水酸化バリウム、塩基性炭酸マグネシウム、水酸化ジルコニウム、酸化スズの水和物等の無機金属化合物の水和物、ホウ酸亜鉛、メタホウ酸亜鉛、メタホウ酸バリウム、炭酸亜鉛、炭酸マグネシウム、ムーカルシウム、炭酸カルシウム、炭酸バリウム、カオリン、モンモリロナイト、ベントナイト、クレー、マイカ、タルク等を挙げることができ、中でも板状フィラーが好ましく、タルク、マイカ、カオリンが特に好ましい。
上記結晶性向上剤の量は、（Ａ）と（Ｂ）との合計１００重量部に対して、０.０１〜２００重量部が好ましく、更に好ましくは０．１〜１５０重量部、最も好ましくは０．１〜１００重量部、極めて好ましくは０．１〜５０重量部である。
【００２５】
（Ｅ）成分
本発明において、粉体流動性を更に向上させるためには、（Ｅ）１００℃で溶融しない粉末状化合物を熱可塑性架橋ゴム組成物粉体の表面に付着することが好ましい。例えば、金属石鹸等の有機酸金属塩類、シリカ等の金属酸化物類、炭酸カルシウム等の無機塩類、ワックス類、タルク、珪藻土等の鉱物類、鉄、アルミナ等の金属類、綿、パルプ等の繊維類、粉末状熱可塑性樹脂、安定剤等であり、これらの一種または二種以上を用いることができる。中でも粉末状熱可塑性樹脂、金属酸化物、無機塩類が好ましい。また粉末状化合物の平均粒子径は０.００１〜３００μｍが好ましく、更には０.０１〜１００μｍが好ましくい。
【００２６】
上記（Ｅ）の一つの粉末状化合物としての有機酸金属塩は、例えば酪酸、カプロン酸、ペラルゴン酸、カプリン酸、ウンデカン酸、ラウリン酸、ミリスチン酸、パルミチン酸、ステアリン酸、アラキン酸等の直鎖飽和脂肪酸；オレイン酸、リノール酸、リノレイン酸等の直鎖不飽和脂肪酸；イソステアリン酸等の分岐脂肪酸；リシノール酸、１２−ヒドロキシステアリン酸等のヒドロキシル基含有脂肪酸；安息香酸；ナフテン酸；アビエチン酸；デキストロピマル酸等のロジン酸を代表とする有機カルボン酸類のリチウム塩、銅塩、ベリリウム塩、マグネシウム塩、カルシウム塩、ストロンチウム塩、バリウム塩、亜鉛塩、カドミウム塩、アルミニウム塩、セリウム塩、チタン塩、ジルコニウム塩、鉛塩、クロム塩、マンガン塩、コバルト塩、ニッケル塩等を挙げることができる。
【００２７】
前記（Ｅ）の一つの粉末状化合物としての金属酸化物類は、例えば酸化亜鉛、アルミナ（酸化アルミニウム）、ケイ酸アルミニウム、シリカ（酸化ケイ素）、酸化カルシウム、炭酸カルシウム、酸化チタン、酸化鉄、酸化バリウム、二酸化マンガン、酸化マグネシウム等を挙げることができ、特にアルミナ、鉱物類としても挙げられているシリカが好ましく、乾式法のナノ粒子シリカが更に好ましい。
（Ｅ）成分の中の上記金属酸化物の中でも、疎水化変性した、疎水性シリカまたは疎水性アルミナ等の疎水化金属酸化物が更に好ましい。その製造方法としては、金属酸化物の表面を化学的あるいは物理的に不活性化すればよく、例えばアルキルアルコキシシラン、アルキルハロゲン化シラン等のシランカップリング剤を用いる方法、ジメチルシロキサン等のポリシロキサンを用いる方法、合成ワックスや天然ワックスを用いる方法、カルシウム等により金属表面処理する方法等を挙げることができる。
【００２８】
（Ｅ）成分の添加量は、（Ａ）と（Ｂ）からなる組成物１００重量部に対して、好ましくは０．０５〜３００重量部、更に好ましくは、０．１〜１００重量部、最も好ましくは、０.２〜５０重量部である。
また、本発明の組成物には、その特徴を損ねない程度にその他の無機フィラー、可塑剤、有機・無機顔料、熱安定剤、酸化防止剤、紫外線吸収剤、光安定剤、難燃剤、シリコンオイル、発泡剤、帯電防止剤、抗菌剤を含有することが可能である。
本発明のオレフィン系重合体組成物の製造には、通常の樹脂組成物、ゴム組成物の製造に用いられるバンバリーミキサー、ニーダー、単軸押出機、２軸押出機、等の一般的な方法を採用することが可能である。とりわけ効率的に動的架橋を達成するためには２軸押出機が好ましく用いられる。２軸押出機は、（Ａ）と（Ｂ）とを均一かつ微細に分散させ、さらに他の成分を添加させて、本発明の組成物を連続的に製造するのに、より適している。
【００２９】
また本発明において用いられる製造装置の一つの二軸押出機は、二軸同方向回転押出機でも、二軸異方向回転押出機でもよい。また、スクリューの噛み合わせについては、非噛み合わせ型、部分噛み合わせ型、完全噛み合わせ型があり、いづれの型でもよい。低いせん断力をかけて低温で均一な樹脂を得る場合には、異方向回転・部分噛み合わせ型スクリューが好ましい。やや大きい混練を要する場合には、同方向回転・完全噛み合わせ型スクリューが好ましい。さらに大きい混練を要する場合には、同方向回転・完全噛み合わせ型スクリューが好ましい。
【００３０】
本発明のオレフィン系重合体粉体の製造法は、該ゴム組成物をそのガラス転移温度以下の温度で粉砕し、次いで溶剤処理して球状化する溶剤処理法、押出機等を用いて溶融した該ゴム組成物を複数の孔を有するダイスから押出してストランドとし、次いでこれを引き取り、あるいは引き伸ばしながら引き取り、冷却後に切断するストランドカット法、上記と同様に複数の孔を有するダイスを通して水中に押出した後、ダイス面に沿って回転するカッターにより切断する水中カット法等が知られている。粉体の生産性、粉体流動性の観点から特に水中カット法が好ましい。
本願の粉体の形状は、ダイスの孔径と孔数及びダイス面に沿って回転するカッターの回転数により制御することができる。平均直径を小さくする場合は、孔数を増やし、かつ孔径を小さくし、アスペクト比を小さくする場合は、カッターの回転数を増大することにより達成することができる。
こうして得られたオレフィン系重合体組成物粉体は任意の成形方法で各種成型品の製造が可能である。特に粉体成形等が好ましく用いられる。
【実施例】
【００３１】
以下、本発明を実施例、比較例により更に詳細に説明するが、本発明はこれらに限定されるものではない。なお、これら実施例および比較例において、各種物性の評価に用いた試験法は以下の通りである。
（１）融点
示差走査熱量測定法（ＤＳＣ法）により測定する。具体的には、日本国（株）マックサイエンス（ＭＡＫ  ＳＣＩＥＮＣＥ）製、熱分析装置システムＷＳ００２を用いて、１０ｍｇ試料を窒素気流下、室温から１０℃／分で昇温し、２００℃に到達した後に、直ちに１０℃／分で０℃まで降温した後に、再度１０℃／分で昇温し、２００℃に到達させる。この段階で検出されたピークトップ温度（℃）を本願では融点と定義する。
（２）引張破断強度［ＭＰａ］
Ｔダイ押出シートから、ＪＩＳ  Ｋ６２５１に準じ、２３℃にて評価した。
（３）オレフィン系重合体組成物粉体の平均直径アスペクト比
電子顕微鏡により粉体の数平均粒子直径と長さを求め、長さ／直径の比からアスペクト比を算出する。すなわち、各粉体の断面を円と仮定し、長径と短径の算術平均を各粉体の平均直径とする。そして、１００個の粉体の平均直径の算術平均により数平均粒子直径を求める。上記粉体の平均長さも数平均長さとして同様に求める。
【００３２】
（４）粉体流動性
１０ｇの粉体を容器に入れ、１０ｃｍの高さから落下させて、粉体の広がりを観察する。落下した粉体の広がりを円と仮定して、長径と短径の算術平均を平均広がり直径とし、粉体流動性の指標とする。
粉体流動性は以下の基準で評価を行なう。
◎：広がりの範囲は広く、極めて均一である。
○：均一に広がっている。
△：全体として均一であるが、不均一な部分も存在している。
×：広がりはなく、不均一である。
【００３３】
（５）耐傷性
先端が長さ10ｍｍ、幅1ｍｍの長方形で、重さが６００ｇのくさびを高さ５ｃｍからシートに落下させてできた、シートの傷を目視で以下の基準で評価を行なう。
◎  極めて良好
○  良好
△  良好であるが、傷が目立つ
×  傷つきが著しい
尚、○△等のように二つの記号が併用されている場合は、その中間を示す。
また同時にシートの傷をレーザー光で走査して傷深さを測定する。
【００３４】
実施例、比較例で用いる各成分は以下のものを用いた。
（イ）オレフィン系ゴム状重合体（エチレン・α−オレフィン共重合体）
１）エチレンとオクテン−１との共重合体（ＴＰＥ）
エチレンとオクテンー１の組成を変化させ、通常のチーグラー触媒または特開平３−１６３０８８号公報に記載のメタロセン触媒を用いた方法により製造する。（ＴＰＥと称する）表１に各種共重合体の融点とＭＦＲを記載した。尚、チーグラー法でのＴＰＥは融点を有しない。
（ロ）結晶性オレフィン系樹脂
（１）ポリプロピレン
市販のランダムポリプロピレン（ｒ−ＰＰと称する）  融点１３５℃  ＭＦＲ  ３０ｇ／１０分    ５ｇ／１０分  １００ｇ／１０分
市販のアイソタクチックホモポリプロピレン（ｈ−ＰＰと称する）  融点  １６０  ＭＦＲ  ３０ｇ／１０分
【００３５】
（ハ）非晶性オレフィン系重合体
（１）非晶性ポリプロピレン（ａ−ＰＰ）
特開平９−３０９９８２号公報に記載の方法により製造する。ＤＳＣにより非晶性を確認し、ａ−ＰＰと称する。  ＭＦＲ  １０ｇ／１０分
（ニ）粉末状化合物
市販の乾式法シリカ（フュームドシリカ）平均粒子直径１０ｎｍ（ＳＩと称する）
【００３６】
［実施例１〜１４および比較例１〜５］
押出機として、バレル中央部に注入口を有した２軸押出機を用いる。スクリューとしては注入口の前後に混練部を有した２条スクリューを用いる。
表１、２に記載の組成の混合物を２軸押出機に導入し、１８０℃で溶融押出を行ない、孔径０．５ｍｍのダイスを通して、水温２０℃の水中に押出した後にダイス面に沿って回転するカッターにより粉体に切断する。粉体の形状については、ダイスの孔径と孔数及びダイス面に沿って回転するカッターの回転数により制御することができる。上記条件を基準に、平均直径を小さくする場合は、孔数を増やし、かつ孔径を小さくし、アスペクト比を小さくする場合は、カッターの回転数を増大する。
このようにして得られた粉体を２００℃に加熱された金属の金型に投入して２ｍｍ厚のシートを作成し、各種評価を行う。
その結果を表１、２に示した。
表１、２によると、特定の融点を有することが必須で、好ましくはＭＦＲが１０ｇ／分以上である（Ａ）成分と（Ｂ）成分を用いる場合は、優れた粉体流動性と機械的強度が発現し、さらに非晶性ＰＰを含有する場合は一層の粉体流動性示すだけでなく、成形体に卓越した耐傷性が付与される。そして、本願の要件の粉体形状を有する場合は、極めて優れた粉体流動性を示し、粉体成形によるシートの機械的強度（引張強度）が向上することが分かる。
【００３７】
【表１】
2006348184.tif 000002
【００３８】
【表２】
2006348184.tif 000003
【産業上の利用可能性】
【００３９】
本発明のオレフィン系重合体組成物粉体は、自動車用部品、自動車用内装材、エアバッグカバー、機械部品、電気部品、ケーブル、ホース、ベルト、玩具、雑貨、日用品、建材、シート、フィルム等を始めとする用途に幅広く使用可能であり、産業界に果たす役割は大きい。